ВЯЖУЩЕЕ
BINDER

Изобретение относится к производству строительных материалов и может быть использовано для получения композиционных вяжущих.
Известна сухая цементная смесь, включающая портландцемент, суперпластификатор С-3, минеральную добавку в виде вулканической породы, или туфа, или пемзы, или перлита RU №2148041, МПК СЖВ 7/13.
Недостатком известной сухой цементной смеси является сложный многокомпонентный состав, требующий дополнительных технологических операций в процессе ее приготовления.
Задачи, на решение которых направлено предлагаемое решение - снижение числа компонентов вяжущего природного или техногенного происхождения при высоком уровне качественных показателей бетонов с его применением.
2
Технический результат достигается тем, что вяжущее, включающее портландцемент и добавку, содержащую перлит и суперпластификатор С-3, при этом содержит перлит, механоактивированный путем совместного мокрого помола с суперпластификатором С-3 до удельной поверхности 20000 см/г и высушивания полученной суспензии, при соотношении твердого вещества и воды 1:(0,3-1) и соотношении суперпластификатора С-3 и перлита (0,01-0,1):1.
Механоактивация суспензии вяжущего перлита с суперпластификатором С-3 в виброцентробежной мельнице (центробежное ускорение тел - до 100 g) способствует повышению гидравлической активности минеральной добавки в сравнении с ее традиционным состоянием.
Пример
Перлит с суперпластификатором С-3 в соотношении 0,01:1 на первой стадии подвергают мокрому поиолу с водой при соотношении твердого вещества к воде 1:0,5 в центробежно-планетарных или виброцентробежных мельницах с целью механомеханической активации и ультрадиспергации (центробежное ускорение мелющих тел - до 100 g). На второй стадии полученную высококонцентрированную суспензию высушивают в распылительной сушилке.
2
Получается ультрадисперсная, с удельной поверхностью не менее 20000 см/г, органоминеральная добавка, которую смешивают с портландцементом в течение 10 минут в количестве 3 мас.% от портландцемента. Полученное вяжущее используют для получения строительных растворов и бетонов.
Предлагаемое вяжущее обладает высокими качественными показателями и позволяет получать следующие результаты:
- повышение плотности и прочности цементного камня (в том числе в ранние сроки) на 30-40%; прочность при сжатии в возрасте 28 сут составляет 95 МПа (по ГОСТ 10180-90);
- снижение водонепроницаемости цементного камня (1,2 МПа по ГОСТ 12730.5-84);
- снижение водоцементного отношения.